(57)【特許請求の範囲】
【請求項１】
入射する電磁波の透過を偏光面に応じて制限する偏光子において、
透明フィルム材による基材の一方の面に、透過を制限する波長帯域の最短波長以下のピッチによる凹状溝の繰り返しによる凹凸形状面が形成され、
少なくとも凹状溝間の頂部には、前記凹状溝に沿って延長する金属材料による第１の金属線状部が設けられ、
前記第１の金属線状部は、
前記凹状溝間の頂部と接する部位の幅が、前記凹状溝間の頂部の幅以下であり、
前記凹状溝間の頂部と接する部位より遠ざかるに従って徐々に幅が増大する涙滴形状の断面形状であり、
さらに前記凹状溝の底部に、前記凹状溝に沿って延長する金属材料による第２の金属線状部が設けられており、
前記第２の金属線状部は、前記凹状溝の中央部程、厚みが薄い
偏光子。
【請求項２】
前記凹状溝の延長方向が、前記基材の遅相軸方向である
請求項１に記載の偏光子。
【請求項３】
前記凹凸形状面の表面には、前記第１の金属線状部との密着力を強化する密着層が設けられた
請求項１、請求項２の何れかに記載の偏光子。
【発明の詳細な説明】
【技術分野】
【０００１】
本発明は、ワイヤーグリッド型偏光子に関するものである。
【背景技術】
【０００２】
従来、液晶表示装置では、透明電極を配置したガラス板により液晶材料を挟持して液晶セルが形成され、この液晶セルの両面に直線偏光板が配置されて液晶表示パネルが構成される。また近年、この液晶表示パネルの入射面（バックライト側面）に、反射型の直線偏光板を配置してバックライトによる照明光の利用効率を向上する工夫が図られている。
【０００３】
このような偏光子には、ポリビニルアルコール（ＰＶＡ）にヨウ素等を含浸させた後、延伸して作製する構成（いわゆるシート・ポラライザーである）、ワイヤーグリッド型偏光子等が利用されている。特許文献１、２には、ワイヤーグリッド型偏光子に関する工夫が提案されている。また特許文献３には、凹状溝の繰り返しによる周期構造において、凹状溝の間の凸部と凹状溝による凹部とにそれぞれ金属材料を配置してワイヤーグリッド型偏光子を構成する方法が開示されている。
【０００４】
ところで近年、液晶表示装置は薄型化が進んでおり、特に携帯型の液晶表示装置では、一段と薄膜化することが求められている。これにより液晶表示装置の構成部品においても、薄型化することが求められている。
【０００５】
しかしながらこのような液晶表示装置に適用されるシート・ポラライザーによる偏光子は、耐熱性が劣り、さらに厚みを薄くすることが困難な欠点がある。これによりシート・ポラライザーに代えてワイヤーグリッド型偏光子の利用が考えられる。しかしながら従来のワイヤーグリッド型偏光子は、生産効率が低く、かつ大面積の製品を作製することが難しく、これにより大面積の製品を効率良く生産できない問題があった。
【０００６】
なお延伸してワイヤーグリッド型偏光子に係る微細周期構造を作製することも考えられるものの、この場合、中央部と端部とで変形率が異なることにより、充分な精度により作製することが困難になり、また効率良く材料を使用できない問題がある。
【先行技術文献】
【特許文献】
【０００７】
【特許文献１】特開２００６−３３０５２１号公報
【特許文献２】特開２０１２−２７２２１号公報
【特許文献３】米国特許第７１５８３０２号明細書
【発明の概要】
【発明が解決しようとする課題】
【０００８】
本発明はこのような状況に鑑みてなされたものであり、ワイヤーグリッド型偏光子に関して、大面積の製品を効率良く生産できるようにすることを目的とする。
【課題を解決するための手段】
【０００９】
本発明者は、上記課題を解決するために鋭意研究を重ね、凹状溝の繰り返しによる周期構造を備えた凹凸形状を作製し、この凹状溝の間の頂部に第１の金属線状部を形成して偏光子を構成するようにして、少なくともこの凹状溝による周期構造を巻取体から連続的に巻出し、巻取りを行う方式（いわゆるＲｏｌｌ  ｔｏ  Ｒｏｌｌ方式）による賦型処理により作製する、との着想に至り、本発明を完成するに至った。
【００１０】
具体的には、本発明では、以下のようなものを提供する。
【００１１】
（１）  入射する電磁波の透過を偏光面に応じて制限する偏光子において、
透明フィルム材による基材の一方の面に、透過を制限する波長帯域の最短波長以下のピッチによる凹状溝の繰り返しによる凹凸形状面が形成され、
少なくとも前記凹状溝間の頂部には、前記凹状溝に沿って延長する金属材料による第１の金属線状部が設けられ、
前記第１の金属線状部は、
前記凹状溝間の頂部と接する部位の幅が、前記凹状溝間の頂部の幅以下であり、
前記凹状溝間の頂部と接する部位より遠ざかるに従って徐々に幅が増大する涙滴形状の断面形状である偏光子。
【００１２】
（１）によれば、巻取体から連続的に巻出し、巻取りを行う方式による賦型処理により凹凸形状面を作製して、大面積の製品を効率良く生産することができる。またさらにエッチング処理して形成される第１の金属線状部の断面形状を備えることにより、この場合、エッチング処理により第１の金属線状部間の間隔を拡大して特性を確保でき、充分な特性により入射光を処理することができる。
【００１３】
（２）  （１）において、
さらに前記凹状溝の底部に、前記凹状溝に沿って延長する金属材料による第２の金属線状部が設けられた偏光子。
【００１４】
（２）によれば、第１及び第２の金属線状部による２層構造の金属線状部を備えた偏光子を作製することができる。
【００１５】
（３）  （１）、（２）の何れかにおいて、前記凹状溝の延長方向が、前記基材の遅相軸方向である偏光子。
【００１６】
（３）によれば、金属線状部による反射及び透過を手助けする方向に基材が機能するように配置することができ、これにより一段と効率良く入射光を処理することができる。
【００１７】
（４）  （１）、（２）、（３）の何れかにおいて、前記凹凸形状面の表面には、前記第１の金属線状部との密着力を強化する密着層が設けられた偏光子。
【００１８】
（４）によれば、密着層により信頼性を向上できることにより、一段と確実に、巻取体から連続的に巻出し、巻取りを行う方式による賦型処理により凹凸形状面を作製して、大面積の製品を効率良く生産することができる。
【００１９】
（５）  長尺透明フィルム材による基材をロールから引き出しながらロール版を使用して賦型処理して、透過を制限する波長帯域の最短波長以下のピッチによる凹状溝の繰り返しによる凹凸形状面を前記基材に作製する凹凸形状作製工程と、
前記凹凸形状面の表面に、金属材料を堆積させて、前記凹状溝の間の頂部に設けられた前記金属材料による第１の金属線状部を作製する金属線状部作製工程とを備え、
さらに前記凹凸形状面の表面に堆積した金属材料をエッチングするエッチング工程を備える偏光子の製造方法。
【００２０】
（５）によれば、少なくとも賦型処理して凹凸形状面を作製するようにして、この賦型処理を巻取体から連続的に巻出し、巻取りを行う方式により実行して偏光子を作製することができることにより、大面積の製品を効率良く生産することができる。またエッチング処理により金属材料を堆積して狭まった第１の金属線状部間の空隙幅を拡大して特性を確保することができ、これにより充分な特性により入射光を処理することができる。
【００２１】
（６）  （５）において、
前記凹凸形状作製工程は、
前記凹状溝の延長方向が、前記基材の遅相軸方向であるように前記凹凸形状面を作製する偏光子の製造方法。
【００２２】
（６）によれば、金属線状部による反射及び透過を手助けする方向に基材が機能するように配置することができ、これにより一段と効率良く入射光を処理することができる。
【発明の効果】
【００２３】
本発明によれば、ワイヤーグリッド型偏光子に関して、大面積の製品を効率良く生産することができる。
【図面の簡単な説明】
【００２４】
【図１】本発明の第１実施形態に係る画像表示装置を示す図である。
【図２】図１の画像表示装置に適用される偏光子を示す図である。
【図３】図２の偏光子のピッチの説明に供する図である。
【図４】図３の続きの説明に供する図表である。
【図５】図２の偏光子の製造工程を示すフローチャートである。
【図６】図５の説明に供する図である。
【図７】エッチング処理の説明に供する図である。
【図８】金属線状部の断面形状の説明に供する図である。
【図９】積層工程の説明に供する図である。
【図１０】ロール版の説明に供する図である。
【図１１】他の実施形態に係る偏光子を示す図である。
【発明を実施するための形態】
【００２５】
〔第１実施形態〕
〔画像表示装置の全体構成〕
図１は、本発明によって製造される偏光子を用いた画像表示装置を示す断面図である。この画像表示装置１は、液晶表示装置であり、液晶表示パネル２の背面にバックライト３が配置され、この液晶表示パネル２のバックライト３側に偏光子４が配置される。ここでバックライト３は、エッジライト型、直射型等、種々の構成の面光源装置を広く適用することができる。液晶表示パネル２は、直交ニコル配置又は平行ニコル配置による直線偏光板６、７により液晶セル５を挟持して構成され、液晶セル５は、透明電極を形成したガラス基板により液晶材料を挟持して形成される。これにより画像表示装置１は、液晶セル５に設けられた透明電極への印加電圧により画素単位で透過光を光強度変調して出力し、所望の画像を表示する。なおここで直線偏光板６、７は、いわゆるシート・ポラライザー型の偏光子である。
【００２６】
偏光子４は、ワイヤーグリッド型偏光子であり、透過軸方向と直交する偏光面による入射光を選択的に効率良く反射するいわゆる反射型の偏光子である。偏光子４は、液晶セル５の入射面側（バックライト３側）に配置された直線偏光板７の透過軸方向と、透過軸方向が一致するようにして、液晶表示パネル２とバックライト３との間に配置され、これにより画像表示装置１は、バックライト３からの照明光の利用効率を向上する。この実施形態において、偏光子４は、事前に、直線偏光板７と一体化された後、液晶表示パネル２の製造工程に提供され、これにより画像表示装置１は、偏光子４に係る組み立て作業を簡略化することができる。なおこのように直線偏光板７との一体化に代えて、別体により配置してもよい。
【００２７】
なおこの一体化は、偏光子４と直線偏光板７とを紫外線硬化性樹脂等による接着剤により貼り合せて実行されるものの、偏光子としての光学的機能を担う層（後述する第１及び第２の金属線状部１２、１３を備えた賦型樹脂層１６である）のみを転写法により転写して実行するようにしてもよい。なお転写法とは、例えば基材の上に所望の層を形成する場合に、この層を直接当該基材上に形成するのでは無く、一旦、離型性の支持体上に剥離可能に該層を積層形成して転写体を作製した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００２８】
〔偏光子〕
図２は、偏光子４の構成を示す図である。偏光子４は、入射する電磁波である入射光の透過を、当該入射光の偏光面に応じて制限する偏光子である。偏光子４は、透過を制御する波長帯域で透明な透明部材１０の表面に、一定のピッチＰにより凹状溝１１が繰り返し設けられ、この凹状溝１１の延長方向と直交する方向への繰り返しの凹凸形状による周期構造が設けられる。
【００２９】
偏光子４は、この周期構造に係る凹状溝１１間の凸部の頂部に、金属材料が配置され、これにより前記凹状溝に沿って延長する金属材料による第１の金属線状部が設けられる。また凹状溝１１による凹部の底面部に同一の金属材料が配置され、凹状溝に沿って延長する金属材料による第２の金属線状部１３が設けられる。偏光子４は、この第１及び第２の金属線状部１２及び１３の繰り返しピッチＰ（凹状溝１１の繰り返しピッチである）が、この偏光子４により透過を制御する波長帯域である可視光域の最短波長λｍｉｎ以下のピッチＰ（Ｐ≦＜λｍｉｎ）により作製される。これにより偏光子４は、凹状溝１１間の頂部に設けられた第１の金属線状部１２と、凹状溝１１の底面に設けられた第２の金属線状部１３とによる２層構造により金属線状部１２、１３が形成され、偏光子として機能するように構成される。なおこの実施形態において、可視光域は、波長７８０ｎｍ以下３８０ｎｍ以上の範囲である。
【００３０】
ここでこの凹状溝１１の繰り返しによる凹凸形状は、平坦な部位を間に挟んで、断面矩形形状による凹状溝１１が作製され、これにより偏光子４は、凸部の頂部及び凹部の底面部がそれぞれ平坦面により作製されて、この頂部及び底面部に一定の厚みＴ１及びＴ２により金属材料を配置して第１及び第２の金属線状部１２及び１３が形成される。これにより第１及び第２の金属線状部１２、１３は、それぞれ凸部の頂部形状、凹部の底面部形状に対応して凸部の頂部側及び凹状溝の底面側が平坦面により形成される。しかしながら凸部の頂部及び又は凹部の底面部にあっては、例えば断面円弧形状等により形成してもよく、種々の形状を広く適用することができ、またこれにより第１及び第２の金属線状部１２及び１３は、凸部の頂部形状、凹部の底面部形状に応じた種々の形状を適用することができる。またこれに対応して金属線状部１２及び１３は、凸部の頂部側とは逆側、凹部の底面部側とは逆側にあっても、種々の形状を適用することができる。
【００３１】
しかしながら単純に、このように透過を制御する波長帯域の最短波長λｍｉｎ以下のピッチＰにより凹状溝１１を繰り返して第１及び第２の金属線状部１２、１３の２層構造により偏光子４を形成したのでは、この偏光子４が透過を制御する波長帯域である可視光域の広い波長域で十分に透過率を確保できなくなる。より具体的に、透過率の波長分散が大きくなり、その結果、短波長側で透過率が低下する。
【００３２】
ここで図３は、このような第１及び第２の金属線状部１２、１３による２層構造により偏光子において、ピッチＰの変化による透過率Ｔｐ（透過軸方向）の波長分散特性を示す特性曲線図である。なおこの図３の特性曲線図及び以下に説明する各種の特性は、Ｒｓｏｆｔｓｙ社製の光学計算用シミュレーションソフト「ＤｉｆｆｒａｃｔＭＯＤ」を使用して計算したものである。
【００３３】
この図３において、符号Ｌ１は、ピッチＰを１００ｎｍとした場合であり、第１の金属線状部１２間の空隙幅Ｓ（図６（Ｅ）参照）を４０ｎｍとし、ピッチＰに対する空隙幅Ｓの比率Ｓ／Ｐを０．４とし、凹状溝１１の深さＤを１００ｎｍ、金属線状部１２、１３の厚みＴ１及びＴ２を４０ｎｍとした例である。なおここで凹状溝１１の深さＤは、後述する密着層等設けた場合には、この密着層等を含む溝全体の深さであり、第１及び第２の金属線状部１２、１３の底面間の間隔である。またこの実施形態において、金属線状部１２、１３の厚みＴ１、Ｔ２は、溝幅方向において最も厚みの厚い部位を、金属線状部の延長方向の複数個所で計測した計測結果の平均値である。またこの実施形態において、第１の金属線状部１２間の空隙幅Ｓ等あっても、同様の複数個所の計測値の平均値である。
【００３４】
これに対して符号Ｌ２は、ピッチＰを６４ｎｍとし、ピッチＰに対する第１の金属線状部１２間の空隙幅Ｓの比率Ｓ／Ｐを０．３とし、凹状溝１１の深さＤを７５ｎｍとしたものであり、これら以外は、符号Ｌ１の構成と同一である。これに対して符号Ｌ３は、ピッチＰを６４ｎｍとし、ピッチＰに対する第１の金属線状部１２間の空隙幅Ｓの比率Ｓ／Ｐを０．４としたものであり、これら以外は、符号Ｌ２の構成と同一である。また符号Ｌ４は、ピッチＰに対する第１の金属線状部１２間の空隙幅Ｓの比率Ｓ／Ｐを０．５としたものであり、符号Ｌ５は、比率Ｓ／Ｐを０．６としたものであり、これら以外は、符号Ｌ２の構成と同一である。なおこれらの構成において、透明部材１０には、紫外線硬化性樹脂（屈折率ｎ＝１．５１、消衰係数ｋ＝０．００：ａｔ５５０ｎｍ）を適用し、金属線状部１２、１３に係る金属材料はアルミニウム（屈折率ｎ＝０．７５、消衰係数ｋ＝５．４４：ａｔ５５０ｎｍ）を適用した。
【００３５】
この図３の計測結果によれば、可視光域の最短波長以下の１００ｎｍにピッチＰを設定した場合、短波長側で透過率の急激な低下が観察され、これにより透過率に関して波長分散特性の劣化が観察される。しかしながらピッチＰが６４ｎｍの場合、このような透過率に関する波長分散特性の劣化が解消され、また図３には示されていないものの、反射率においても波長分散特性の劣化が解消され、さらにはこの図３に示す偏光成分と偏光面が直交する偏光成分に係る透過率においても波長分散特性の劣化が解消される。これらにより２層構造により金属線状部１２、１３を形成した偏光子において、単純に、透過を制御する波長帯域の最短波長λｍｉｎ以下のピッチＰにより凹状溝１１を繰り返しただけでは、可視光域の広い波長域で十分に透過率を確保できないことが判る。またピッチＰを６４ｎｍとするとこのような短波長側における特性の劣化が解消されることが判る。
【００３６】
図４は、この図３の計測結果を考慮して、さらにピッチＰ等を可変した場合の計測結果を示す図表である。この図４の各偏光子においては、図３について上述したと同様の材料及び構成により透明部材及び金属線状部を作製した。ここで偏光子Ｎｏ．１〜５及び偏光子Ｎｏ．６、７は、それぞれピッチＰを４０ｎｍ及び６０ｎｍとした場合であり、ピッチＰに対する第１の金属線状部１２間の空隙幅Ｓの比率Ｓ／Ｐは０．４とした。凹状溝１１は深さＤを４０ｎｍ（Ｎｏ．１）、６０ｎｍ（Ｎｏ．２、Ｎｏ．４〜Ｎｏ．７）、８０ｎｍ（Ｎｏ．３）とし、金属線状部１２、１３の厚みＴ（＝Ｔ１、Ｔ２）を１６ｎｍ（Ｎｏ．１〜３、Ｎｏ．６）、３２ｎｍ（Ｎｏ．４、７）、４８ｎｍ（Ｎｏ．５）とした。
【００３７】
図３の計測結果を参考にこの図４の計測結果を判断すれば、ピッチＰが６４ｎｍ以下である場合には、透過率に関する波長分散特性の劣化を実用上十分に解消できることが判る。またこのピッチＰを前提に、ピッチＰに対する第１の金属線状部１２間の空隙幅Ｓの比率Ｓ／Ｐを０．４として、波長４００ｎｍ、６００ｎｍ、８００ｎｍにおける透過率Ｔｐを８０％以上とすることができ、これにより透過軸方向における透過率にあっても、実用上十分な特性を確保することができ、これらにより可視光域の広い波長帯域で十分に透過率を確保できることが確認される。なおこの図４では、短波長側の計測波長を４００ｎｍとしているものの、可視光域の最短波長である３８０ｎｍにおいても、この図４の波長４００ｎｍにおける計測結果とほぼ同等の透過率が計測された。
【００３８】
ここでこの図４では、ピッチＰに対する第１の金属線状部１２間の空隙幅Ｓの比率Ｓ／Ｐを０．４とした偏光子の計測結果を表しているものの、ピッチＰに対する第１の金属線状部１２間の空隙幅Ｓの比率Ｓ／Ｐにあっては、０．３以上０．５以下により作製して、好ましは０．３５以上０．４５以下により作製して、同様に、可視光域の広い波長帯域で十分に透過率を確保することができる。また同様に、ピッチＰは８０ｎｍ以下として、好ましくは７０ｎｍ以下として、より好ましくは５０ｎｍ以下として、透過率に関する波長分散特性の劣化を実用上十分に解消することができる。
【００３９】
またこの計測結果においては、金属線状部１２、１３の厚みＴが１６ｎｍの場合には、透過軸方向と直交する方向についての透過率Ｔｓが１０％以上であるものが、厚みＴが３２ｎｍ，４８ｎｍの場合（Ｎｏ．４、５、７）には、急激に透過率Ｔｓが減少する。これにより金属線状部１２、１３は、厚み３２ｎｍ以上により作製することが好ましい。なお金属線状部１２、１３の厚みの最大値は、凹状溝１１の深さＤである。このように厚みＴを３２ｎｍ以上により作製することにより、金属線状部１２、１３の延長方向が偏光面である入射光の透過率Ｔｓを１．３％以下とすることができる。
【００４０】
またこの計測結果において、偏光子Ｎｏ．１〜３においては、ピッチＰ、比率Ｓ／Ｐ、金属線状部１２、１３の厚みＴが等しい場合にあって、凹状溝１１の深さＤの変化により透過軸方向と直交する方向についての透過率Ｔｓが大きく変化する。これにより凹状溝１１は深さＤを６０ｎｍ以上１２０ｎｍにより作製することが望ましいものの、金属線状部１２、１３の繰り返し方向に係る透過率ＴＰを充分に確保し、さらには可視光域において充分な特性を確保する観点からは、深さＤは、７０ｎｍ以上１００ｎｍ以下が望ましく、より好ましくは、７５ｎｍ以上８５ｎｍ以下であることが望ましい。
【００４１】
これらによりこの実施形態では、第１及び第２の金属線状部１２、１３による２層構造を前提に、ピッチＰを８０ｎｍ以下により偏光子４を作製する。またピッチＰに対する第１の金属線状部１２間の空隙幅Ｓの比率Ｓ／Ｐを０．３以上０．５以下により偏光子４を作製する。
【００４２】
偏光子４は、透明フィルム材による基材１５に、透明部材１０に係る賦型樹脂層１６が設けられ、この賦型樹脂層１６の賦型処理により凹状溝１１に係る周期構造が形成される。またこの周期構造が作製されてなる面に、蒸着、スパッタリング、電界メッキ、無電解メッキ等により金属層が作製されて金属線状部１２、１３が作製される。偏光子４は、この基材１５が紫外線硬化性樹脂等の接着剤層により直線偏光板７に貼り付けられて一体化されて保持される。なおこれとは逆向きに、金属線状部１２側より直線偏光板７に貼り付けて保持するようにしてもよい。またこのように基材１５側、又はこれとは逆側を直線偏光板７側として、直線偏光板７と別体に配置するようにしてもよい。
【００４３】
ここでこの基材１５は、延伸して作製される樹脂材料による透明フィルム材が適用され、この延伸による光学異方性の発現により、延伸方向の屈折率が延伸方向と直交する方向に比して増大する樹脂材（すなわち延伸方向が遅相軸方向である樹脂材）が適用される。なおこのような樹脂材料は、正の複屈折性を示す樹脂材料であり、例えばＰＥＴ（ポリエチレンテレフタラート）樹脂等である。また、ＣＯＰ（シクロオレフィンポリマー）フィルム、ＴＡＣ（トリアセチルセルロース）フィルム、ポリイミドフィルム、ＰＥＮ（ポリエチレンナフタレート）が挙げられる。但し、製造工程におけるエッチング処理においてＷｅｔプロセスを適用する場合は、吸水による体積変化が大きいことによりＴＡＣフィルムは好ましくない。また転写法により賦型樹脂層１６、第１及び第２の金属線状部１２、１３のみ直線偏光板７に配置してもよく、この場合、基材１５には、ＰＥＴフィルム、ポリオレフィンフィルム、離型層付フィルム等、製造工程での意図しない剥離が生じない範囲で各種基材を適用可能である。
【００４４】
偏光子４は、この基材１５の遅相軸方向に対して、第１及び第２の金属線状部１２、１３の延長方向が平行となるように形成される。ここでこのように設定すれば、基材１５においては、金属線状部１２、１３で反射する偏光成分に対して面内方向の屈折率が最も大きい向きであることにより、金属線状部１２、１３で反射する偏光成分を、最も効率良く反射する向きに基材１５が配置されることになる。またこれにより金属線状部１２、１３で透過する偏光成分に対しては、界面反射が最も小さくなる向きに基材１５が配置されることになり、金属線状部１２、１３を透過する偏光成分を最も効率良く透過する向きに基材１５が配置されることになる。
【００４５】
これらにより偏光子４は、金属線状部１２、１３による反射及び透過を、基材１５の反射及び透過によりそれぞれ手助けするように配置される。なお偏光子４の反射光は、バックライト３に戻り、バックライトにおける内部反射等により偏光面が変化して偏光子４に再入射することになり、これによりバックライト光の利用効率を向上することができる。
【００４６】
賦型樹脂層１６は、賦型処理可能な各種の硬化性樹脂を適用することができるものの、この実施形態では紫外線硬化性樹脂が適用される。なお基材１５を加熱して軟化させた状態で賦型用金型に押圧して賦型処理してもよく、この場合、賦型樹脂層１６は、基材１５により構成されることになる。
【００４７】
なお賦型樹脂層１６の表面には、金属線状部１２、１３との密着性を向上するために密着層を設けるようにしてもよい。この密着層は特に制限されないが、主としてＳｉ又はその化合物を適用することができ、ＳｉＯｘ（ｘは１以上２以下）、ＳｉＣ、などが好ましい。なお、これらは、例えばスパッタリング等の表面処理により作製することができる。密着層の厚さは２ｎｍ以上３０ｎｍ以下であることが好ましく、２ｎｍ以上１０ｎｍ以下であることがより好ましい。
【００４８】
金属線状部１２、１３に係る金属材料は、例えば各種の導体に係る金属、合金、金属化合物等を広く適用することができるものの、アルミニウム、ニッケル、クロム、銀の何れかによる金属、これら何れかの金属による合金、これら金属の化合物を適用することが望ましい。なお透過を制限する電磁波を効率良く反射する観点からは、アルミニウム、ニッケル、銀等の反射率の高い金属、合金、化合物を適用することが望ましく、可視光に対しては特にアルミニウムが好ましい。またこれとは逆に、透過を制限する電磁波の反射を抑圧する観点からは、クロム等の反射率の低い金属、合金、化合物を適用することが望ましい。
【００４９】
金属線状部１２、１３は、複数の層構造により作製してもよい。このような層構造により作製することにより、例えば金属線状部１２、１３の上下から入射する入射光に対して特性を異ならせ、金属線状部１２、１３の両面の色合いを異ならせたりすることができる。
【００５０】
なお金属線状部１２、１３の作製においては、蒸着、スパッタリングにより作製することができ、さらには化学気相成長、原子層堆積法等の適用も可能である。
【００５１】
〔製造工程〕
図５は、偏光子４の製造工程を示すフローチャートである。この製造工程は、ロールに巻き取った長尺透明フィルム材により基材１５が提供される。この製造工程は、ロールより基材１５を引き出して搬送しながら、凹凸形状作製工程ＳＰ２により、基材１５の表面に凹凸形状を作製する。
【００５２】
より具体的に、この凹凸形状作製工程では、図６（Ａ）に示すように、始めに、基材１５に紫外線硬化性樹脂の塗工液を塗工した後、周側面に微細凹凸形状が作製されている賦型用金型であるロール版に基材１５を押圧して搬送しながら、紫外線を照射して紫外線硬化性樹脂を硬化させ、その後、硬化した紫外線硬化性樹脂を基材１５と一体にロール版より剥離する。これによりこの工程では、図６（Ｂ）に示すように、ロール版の周側面に形成された微細凹凸形状を転写して、基材１５の表面に、凹状溝１１の繰り返しによる凹凸形状を作製する。この実施形態では、円周方向に延長する向きにより凸条が作製されてなるロール版３０を使用して凹状溝１１を作製し、これにより基材１５の長手方向に延長するように凹状溝１１を作製することにより、この基材１５の遅相軸方向に対して、凹状溝１１の延長方向が平行となるようにし、基材１５の遅相軸方向に対して、第１及び第２の金属線状部１２、１３の延長方向が平行となるように形成される。
【００５３】
続いて偏光子４の製造工程は、必要に応じて密着層作製工程ＳＰ３が設けられ、この密着層作製工程ＳＰ３において、このようにして作製した凹凸形状による賦型樹脂層１６の表面に密着層１７を作製する（図６（Ｃ））。より具体的に、この実施形態では、スパッタリングによりＳｉＯｘ層を作製する。
【００５４】
続いてこの製造工程は、金属線状部作製工程ＳＰ４において、蒸着、スパッタリング等により、図６（Ｄ）に示すように、凹状溝１１が作製されてなる凹凸形状面の全面に、金属材料を堆積させる。ここでこのように凹状溝１１が作製されてなる凹凸形状面に金属材料を堆積させる場合、この凹凸形状に係る凹状溝１１間である頂部においては、到来する金属材料が順次堆積して第１の金属線状部１２が形成されることになる。これに対して凹状溝１１に到来する金属材料においては、凹状溝１１に侵入して底面に堆積し、その結果、第２の金属線状部１３が形成されることになる。これによりこの実施形態では、第１及び第２の金属線状部１２、１３を作製する。
【００５５】
このようにして金属材料を堆積して第１及び第２の金属線状部１２、１３を作製すると、続いてこの製造工程は、エッチング工程ＳＰ５により隣接する第１の金属線状部１２間の空隙幅Ｓを拡大する。
【００５６】
すなわちこのように蒸着、スパッタリング等により金属材料を堆積する場合、第１及び第２の金属線状部１２、１３の間の、凹状溝１１の壁面にも金属材料が付着することになるものの、この壁面に付着する金属材料は、極めて少量であって厚みが薄く、これにより金属材料層として機能することなく、金属線状部１２、１３は、幅方向について、隣接する金属線状部１２、１３との間で絶縁性が担保され、偏光子４においては、偏光面による透過率の選択性が担保される。
【００５７】
しかしながら例えば蒸着により金属材料を堆積させる場合にあっては、図６（Ｅ）により示すように、第１の金属線状部１２において、厚み方向だけでなく、幅方向にも金属材料が成長し、その結果、第１の金属線状部１２間の空隙幅Ｓが極端に低下する恐れがある。このように空隙幅Ｓが極端に低下すると、第１の金属線状部１２おける開口率（金属線状部１２の繰り返し方向に係る空隙幅Ｓの占める割合）が低下し、その結果、透過率が低下することになる。
【００５８】
これによりこの実施形態では、エッチング液を使用したエッチングにより開口率を増大させる。図７（Ａ）及び（Ｂ）は、このエッチングによる特性の変化を示す特性曲線図である。この図７において、Ｔｐ、Ｔｓは、それぞれ透過軸方向及び吸収軸方向の透過率であり、Ｒｐ、Ｒｓは、それぞれ透過軸方向及び吸収軸方向の反射率である。またピッチＰを６４ｎｍ、凹状溝１１は深さＤを６０ｎｍ、金属線状部１２、１３の厚みＴ（＝Ｔ１、Ｔ２）を４０ｎｍ、空隙幅Ｓを３０ｎｍにより作製した例である。なお金属材料はアルミニウムである。図７（Ａ）は、隣接する第１の金属線状部１２間の空隙幅Ｓが最少部分で２０ｎｍであり、この例では透過軸方向の透過率Ｔｐの波長による変化が著しく、また透過率自体も小さいことが判る。また透過軸方向の反射率Ｒｐも大きいことが判る。
【００５９】
これに対して図７（Ｂ）は、この図７（Ａ）の構成の偏光子を、濃度０．０１ｍｏｌ／ｌの水酸化ナトリウム水溶液によるエッチング液（温度２３度）に４０±５秒の範囲で浸漬したものである。これにより隣接する第１の金属線状部１２間の空隙幅Ｓは最少部分が３６〜４０ｎｍに変化し、また厚みＴは、元の厚みから−３ｎｍ未満の範囲に変化した。この図７（Ｂ）によれば、特性が向上し、可視光域の広い波長域で十分に透過率を確保できることが判る。なおエッチング処理では、金属線状部１２の厚みＴも減少することになるものの、この厚みＴの減少に比して空隙幅Ｓをいち早く広げることができる。しかしながらエッチング時間が余りに長いと、第２の金属線状部１３の厚みが薄くなって光学特性が劣化し、特に吸収軸方向の反射率Ｒｓが急激に低下する。しかしながら余りにエッチング時間が短いと、透過軸方向の透過率Ｔｐが低下する。これによりエッチング時間は、濃度０．００５ｍｏｌ／ｌ以上０．０１５ｍｏｌ／ｌ以下の水酸化ナトリウム水溶液により液温１５度以上３４度以下でエッチングする場合、１０秒以上６０秒以下であることが望ましい。
【００６０】
なおこのようなウエットエッチングに代えて、いわゆるドライエッチングにより空隙幅Ｓを広げるようにしてもよい。また実用上充分に空隙幅Ｓが確保されている場合には、エッチング工程を省略してもよい。なおこのエッチング工程により、凹状溝１１の壁面に付着した金属材料も全部又は一部が除去され、これにより第１及び第２の金属線状部１２、１３間の絶縁性を向上して特性を向上することができる。
【００６１】
なおこのエッチング処理により、図８に示すように、第１の金属線状部１２は、エッチングの進行により幅方向に厚みが徐々に低下し、これにより密着層１７と接する部位の幅が、凹状溝間の頂部の幅以下であり、かつ密着層１７と接する部位より遠ざかるに従って徐々に幅が増大する涙滴形状の断面形状により形成される。なお、凹状溝内の底部に存在する金属線状部１３は断面視において円弧状の凹状の窪みが形成されている。ここで金属線状部の涙滴形状とは、図８の断面視において、全体が円弧で形成されており、密着層１７側の金属線状部の基部の幅に比べて、それより上部の幅が広く膨らんだ紡錘形状を意味するものである。
【００６２】
エッチングにおいては、このようにして作製された金属線状部１２の全周をほぼ均一にエッチングすることにより、密着層１７と接する部位の幅が、凹状溝間の頂部の幅以下であり、また、好ましくは凹状溝間の頂部の幅より狭く、かつ密着層１７と接する部位より遠ざかるに従って徐々に幅が増大する涙滴形状の断面形状により第１の金属線状部１２が作製される。なおこれによりこのような涙滴形状により作製されている場合、エッチング処理の実施を確認することができる。なおエッチング時間が長くなれば、第２の金属線状部１３もエッチングにより厚みが薄くなるものの、この場合、中央部程、厚みが薄くなる。
【００６３】
このようにして金属線状部１２、１３を作製すると、この製造工程は、ロールに巻き取って偏光子巻取体が作製され、この偏光子巻取体が続く処理工程に搬送されて直線偏光板との一体化処理、切断処理等が実行される。なお偏光子４を所望の形状に切断した後、直線偏光板７と一体化してもよい。
【００６４】
〔積層工程〕
ここでシート・ポラライザーによる直線偏光板７は、延伸して作製され、その結果、ロールにより提供される直線偏光板７の巻取体３６は、図９において矢印により透過軸方向を示すように、幅方向が透過軸方向となる。この実施形態では、図６の製造工程において、円周方向に延長する向きにより凸条が作製されてなるロール版３０を使用して凹状溝１１を作製して、基材１５の長手方向に延長するように凹状溝１１を作製することにより、基材１５の遅相軸方向に対して、第１及び第２の金属線状部１２、１３の延長方向が平行となるように形成し、これにより基材１５の幅方向が透過軸方向となるように長尺フィルム形状により偏光子４を作製する。
【００６５】
積層工程は、この長尺フィルム形状による偏光子４の巻取体３５から偏光子４を引き出して搬送しながら、直線偏光板巻取体３６から同様の長尺フィルム形状による直線偏光板７を引き出して積層一体化し、その後、液晶セル５への配置に適した長方形形状にシートカットする。
【００６６】
このように、直線偏光板の透過軸方向に対応するように透過軸方向を設定して転写フィルム、偏光子を作製するようにして、長尺フィルム形状の状態で直線偏光板と積層一体化した後、シートカットすることにより、一段と効率良く生産することができる。
【００６７】
〔ロール版〕
図１０は、ロール版の説明に供する図である。ロール版３０は、周側面に微細凹凸形状が作製された賦型用金型であり、凹状溝１１に対応する凸条による微細凹凸形状が周側面に形成されている。この実施形態において、この凸条は、円周方向に延長するように、凹状溝１１の溝幅に対応する幅により形成され、これにより賦型処理して基材１５の長手方向に延長するように凹状溝１１が作製される。
【００６８】
ロール版３０は、切削加工が容易な金属材料による円筒形状又は円柱形状により母材３１が形成され、この実施形態では、銅のパイプ材が母材３１に適用される。この製造工程は、平滑化工程において、バイトを使用した母材３１の周側面の切削処理により母材３１の周側面を平滑化した後、電解溶出作用と、砥粒による擦過作用の複合による電解複合研磨法により母材３１の周側面を超鏡面化する。
【００６９】
続いてこの製造工程は、切削工程において、母材３１を切削装置に装着した後、バイト３２の先端を母材３１の周側面に押し当て、この状態で矢印Ｂにより示すように母材３１を回転させながら、矢印Ｃにより示すようにバイト３２を母材３１の管軸に沿った方向に移動させ、これにより母材３１の周側面をらせん状に切削加工する。これによりこの製造工程は、円周方向に延長する断面矩形形状による、凹状溝に対応する凸条を母材３１の周側面に作製する。なおバイト３２は、同時並列的に複数の凹状溝を作製可能に、先端が櫛歯状に形成されており、これによりこの工程では、ロール版の作製に要する時間を短縮する。なおこのような微細な櫛歯形状によるバイト３２の作製方法は、特に限定されないが、一般にこれらを達成する微細精密加工法として知られる高エネルギ線加工やリソグラフィ加工、化学的Ｅｔ又は精密切削法を適宜選択し、またこれらを自由に組み合わせて作製する事ができる。
【００７０】
以上の構成によれば、巻取体から連続的に巻出し、巻取りを行う方式による賦型処理により凹凸形状面を作製して充分な信頼性を確保することができ、これにより大面積の製品を効率良く生産することができる。
【００７１】
また第１の金属線状部が、徐々に幅が増大する涙滴形状の断面形状であることにより、金属材料を堆積して第１の金属線状部を作製して、第１の金属線状部間の間隔が狭まって充分な特性を確保できない場合に、エッチングにより第１の金属線状部間の間隔を拡大して特性を確保していることになり、これにより充分な特性により入射光を処理することができる。
【００７２】
またさらに凹状溝の底部に、凹状溝に沿って延長する金属材料による第２の金属線状部が設けられていることにより、第１及び第２の金属線状部による２層構造の金属線状部を備えた偏光子を作製することができる。
【００７３】
また凹状溝の延長方向が、基材の遅相軸方向であることにより、金属線状部による反射及び透過を手助けする方向に基材が機能するように配置することができ、これにより一段と効率良く入射光を処理することができる。
【００７４】
また基材をロールから引き出しながらロール版を使用して賦型処理して凹凸形状面を作製した後、金属材料を堆積させて第１の金属線状部を作製することにより、少なくとも賦型処理して凹凸形状面を作製するようにして、この賦型処理を巻取体から連続的に巻出し、巻取りを行う方式により実行して偏光子を作製することができることにより、大面積の製品を効率良く生産することができる。
【００７５】
また凹凸形状面の表面に堆積した金属材料をエッチングするエッチング工程を設ることにより、金属材料を堆積して狭まった第１の金属線状部間の間隔を拡大して開口率を確保することができ、これにより充分な特性により入射光を処理することができる。
【００７６】
〔他の実施形態〕
以上、本発明の実施に好適な具体的な構成を詳述したが、本発明は、本発明の趣旨を逸脱しない範囲で、上述の実施形態を種々に組み合わせ、さらには上述の実施形態の構成を種々に変更することができる。
【００７７】
すなわち上述の実施形態では、断面矩形形状により凹状溝を作製する場合について述べたが、本発明はこれに限らず、図１１（Ａ）に示すように、対向する壁面が先細りのテーパ面である断面楔形形状により凹状溝を作製するようにしてもよく、また図１１（Ｂ）により示すように、全体が正弦波形状による凹凸面形状となる断面形状により凹状溝を作製してもよく、種々の形状を適用することができる。
【００７８】
また上述の実施形態では、第１及び第２の金属線状部による２層構造により偏光子を構成する場合について述べたが、本発明はこれに限らず、第１の金属線状部のみによる１層構造により偏光子を作製してもよい。なおこの場合、上述の実施形態に比して凹状溝の溝幅に比して凹状溝の深さを深くしたり、金属材料の堆積方向を変更したりすることにより、凹状溝間の頂部に比して凹状溝内に堆積する金属材料を低減し、これにより第１の金属線状部に比して薄い厚みにより第２の金属線状部を作製する。その後、エッチング処理することにより、第２の金属線状部を除去し、かつ第１の金属線状部が取り残されるようにして偏光子を作製することができる。
【００７９】
また上述の実施形態では、液晶表示装置に関して、液晶セルとバックライトとの間に本発明に係る偏光子を配置する場合について述べたが、本発明はこれに限らず、例えば金属線状部を多層により作製して充分に反射率を抑圧するようにして、液晶セルを構成する直線偏光板に代えて配置するようにしてもよい。
【００８０】
また上述の実施形態では、液晶表示装置に係る画像表示装置に本発明を適用する場合について述べたが、本発明はこれに限らず、プロジェクタによる画像表示装置に適用してもよく、種々の構成に広く適用することができる。
【符号の説明】
【００８１】
１  画像表示装置
２  液晶表示パネル
３  バックライト
４  偏光子
５  液晶セル
６、７  直線偏光板
１０  透明部材
１１  凹状溝
１２、１３  金属線状部
１５  基材
１６  賦型樹脂層
１７  密着層
３０  ロール版
【図１】
0006720625.tif 000002
【図２】
0006720625.tif 000003
【図３】
0006720625.tif 000004
【図４】
0006720625.tif 000005
【図５】
0006720625.tif 000006
【図６】
0006720625.tif 000007
【図７】
0006720625.tif 000008
【図８】
0006720625.tif 000009
【図９】
0006720625.tif 000010
【図１０】
0006720625.tif 000011
【図１１】
0006720625.tif 000012